【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
クラブヘッドアセンブリを製造する方法であって、
（ａ）凹部を有するゴルフクラブヘッドとフェースプレートとを提供することであって、前記ゴルフクラブヘッドと前記フェースプレートとは、α−β  Ｔｉ合金から形成されており、前記α−β  Ｔｉ合金は、５．５ｗｔ％から６．７５ｗｔ％のアルミニウム（Ａｌ）と、３．５ｗｔ％から４．５ｗｔ％のバナジウム（Ｖ）と、最大０．０８ｗｔ％の炭素（Ｃ）と、最大０．０３ｗｔ％のシリコン（Ｓｉ）と、最大０．３ｗｔ％の鉄（Ｆｅ）と、最大０．２ｗｔ％の酸素（Ｏ）と、最大０．０１５ｗｔ％のスズ（Ｓｎ）と、微量のモリブデン（Ｍｏ）と、を備える、前記提供することと、
（ｂ）前記フェースプレートを前記ゴルフクラブヘッドの前記凹部に位置合わせすることと、
（ｃ）前記フェースプレートを前記ゴルフクラブヘッドに溶接することと、
（ｄ）所定の時間にわたって前記α−β  Ｔｉ合金のβ−トランザス温度直下の温度まで、前記クラブヘッドアセンブリを熱処理することと、
（ｅ）前記クラブヘッドアセンブリを室温まで急冷することと、
（ｆ）Ｔｉ３Ａｌ溶液温度直下の温度まで前記クラブヘッドアセンブリをエージングすることと、
（ｇ）毎時４００℃以下ずつ、前記クラブヘッドアセンブリの温度を室温まで低下することと、を備える方法。
【請求項２】
ステップ（ｄ）の前記クラブヘッドアセンブリは、４２５℃から５５０℃のα−β  Ｔｉ合金溶液中で熱処理される、請求項１に記載の方法。
【請求項３】
ステップ（ｅ）の前記クラブヘッドアセンブリは、ストレートオイルと、水と、水溶性流体と、微粒分散オイルと、合成流体または半合成流体と、から構成される群から選択される流体を使用して急冷される、請求項１または２に記載の方法。
【請求項４】
ステップ（ｅ）の前記クラブヘッドアセンブリは、少なくとも５５０℃／秒の急冷速度で急冷される、請求項１から３のいずれか一項に記載の方法。
【請求項５】
ステップ（ｆ）の前記クラブヘッドアセンブリは、誘導加熱コイルを用いた誘導加熱によってエージングされる、請求項１から４のいずれか一項に記載の方法。
【請求項６】
ステップ（ｇ）の前記クラブヘッドアセンブリの前記温度は、毎時１７５℃以下ずつ、室温まで低下される、請求項１から５のいずれか一項に記載の方法。
【請求項７】
ステップ（ｇ）の前記クラブヘッドアセンブリの前記温度は、毎時３５０℃以下ずつ、室温まで低下される、請求項１から５のいずれか一項に記載の方法。
【請求項８】
ステップ（ｇ）の前記クラブヘッドアセンブリの前記温度は、５時間から７時間の時間範囲で、室温まで低下される、請求項１から７のいずれか一項に記載の方法。
【請求項９】
ステップ（ｇ）の前記クラブヘッドアセンブリの前記温度は、２時間から６時間の時間範囲で、室温まで低下される、請求項１から７のいずれか一項に記載の方法。
【請求項１０】
ステップ（ｇ）の前記クラブヘッドアセンブリの前記温度は、３時間から８時間の時間範囲で、室温まで低下される、請求項１から７のいずれか一項に記載の方法。
【請求項１１】
クラブヘッドアセンブリを製造する方法であって、
（ａ）凹部を有するゴルフクラブヘッドとフェースプレートとを提供することであって、前記ゴルフクラブヘッドと前記フェースプレートとは、α−β  Ｔｉ合金から形成されており、前記α−β  Ｔｉ合金は、６ｗｔ％のＡｌと、６ｗｔ％のＶと、２ｗｔ％のＳｎと、を備える、前記提供することと、
（ｂ）前記フェースプレートを前記ゴルフクラブヘッドの前記凹部に位置合わせすることと、
（ｃ）前記フェースプレートを前記ゴルフクラブヘッドに溶接することと、
（ｄ）所定の時間にわたって、前記α−β  Ｔｉ合金のβ−トランザス（β−ｔｒａｎｓｕｓ）温度直下の温度まで、前記クラブヘッドアセンブリを熱処理することと、
（ｅ）前記クラブヘッドアセンブリを室温まで急冷することと、
（ｆ）Ｔｉ３Ａｌ溶液温度直下の温度まで前記クラブヘッドアセンブリをエージングすることと、
（ｇ）毎時４００℃以下ずつ、前記クラブヘッドアセンブリの温度を室温まで低下することと、を備える方法。
【請求項１２】
ステップ（ｄ）の前記クラブヘッドアセンブリは、４００℃から６３０℃のα−β  Ｔｉ合金溶液中で熱処理される、請求項１１に記載の方法。
【請求項１３】
ステップ（ｅ）の前記クラブヘッドアセンブリは、ストレートオイルと、水と、水溶性流体と、微粒分散オイルと、合成流体または半合成流体と、から構成される群から選択される流体を使用して急冷される、請求項１１または１２に記載の方法。
【請求項１４】
ステップ（ｅ）の前記クラブヘッドアセンブリは、少なくとも２０００℃／秒の急冷速度で急冷される、請求項１１から１３のいずれか一項に記載の方法。
【請求項１５】
ステップ（ｆ）の前記クラブヘッドアセンブリは、誘導加熱コイルを用いた誘導加熱によってエージングされる、請求項１１から１４のいずれか一項に記載の方法。
【請求項１６】
ステップ（ｇ）の前記クラブヘッドアセンブリの前記温度は、毎時１２５℃以下ずつ、室温まで低下される、請求項１１から１５のいずれか一項に記載の方法。
【請求項１７】
ステップ（ｇ）の前記クラブヘッドアセンブリの前記温度は、毎時２７５℃以下ずつ、室温まで低下される、請求項１１から１５のいずれか一項に記載の方法。
【請求項１８】
ステップ（ｇ）の前記クラブヘッドアセンブリの前記温度は、５時間から７時間の時間範囲で、室温まで低下される、請求項１１から１７のいずれかに記載の方法。
【請求項１９】
ステップ（ｇ）の前記クラブヘッドアセンブリの前記温度は、７時間から８時間の時間範囲で、室温まで低下される、請求項１１から１７のいずれかに記載の方法。
【請求項２０】
ステップ（ｇ）の前記クラブヘッドアセンブリの前記温度は、３時間から８時間の時間範囲で、室温まで低下される、請求項１１から１７のいずれかに記載の方法。
【手続補正２】
【補正対象書類名】明細書
【補正対象項目名】００５１
【補正方法】変更
【補正の内容】
【００５１】
本開示の様々な特徴および利点は、添付の特許請求の範囲に記載されている。
以下の項目は、国際出願時の特許請求の範囲に記載の要素である。
（項目１）
クラブヘッドアセンブリの方法であって、
（ａ）凹部を有するゴルフクラブヘッドとフェースプレートとを提供することであって、前記ゴルフクラブヘッドと前記フェースプレートとは、α−β  Ｔｉ合金から形成されており、前記α−β  Ｔｉ合金は、５．５ｗｔ％から６．７５ｗｔ％のアルミニウム（Ａｌ）と、３．５ｗｔ％から４．５ｗｔ％のバナジウム（Ｖ）と、最大０．０８ｗｔ％の炭素（Ｃ）と、最大０．０３ｗｔ％のシリコン（Ｓｉ）と、最大０．３ｗｔ％の鉄（Ｆｅ）と、最大０．２ｗｔ％の酸素（Ｏ）と、最大０．０１５ｗｔ％のスズ（Ｓｎ）と、微量のモリブデン（Ｍｏ）と、を備える、前記提供することと、
（ｂ）前記フェースプレートを前記ゴルフクラブヘッドの前記凹部に位置合わせすることと、
（ｃ）前記フェースプレートを前記ゴルフクラブヘッドに溶接することと、
（ｄ）所定の時間にわたって前記α−β  Ｔｉ合金のβ−トランザス温度直下の温度まで、前記クラブヘッドアセンブリを熱処理することと、
（ｅ）前記クラブヘッドアセンブリを室温まで急冷することと、
（ｆ）Ｔｉ３Ａｌ溶液温度直下の温度まで前記クラブヘッドアセンブリをエージングすることと、
（ｇ）毎時４００℃以下ずつ、前記クラブヘッドアセンブリの温度を室温まで低下することと、を備える方法。
（項目２）
ステップ（ｄ）の前記クラブヘッドアセンブリは、４２５℃から５５０℃のα−β  Ｔｉ合金溶液中で熱処理される、項目１に記載の方法。
（項目３）
ステップ（ｅ）の前記クラブヘッドアセンブリは、ストレートオイルと、水と、水溶性流体と、微粒分散オイルと、合成流体または半合成流体と、から構成される群から選択される流体を備える、項目１に記載の方法。
（項目４）
ステップ（ｅ）の前記クラブヘッドアセンブリは、少なくとも５５０℃／秒の急冷速度で急冷される、項目１に記載の方法。
（項目５）
ステップ（ｆ）の前記クラブヘッドアセンブリは、誘導加熱コイルを用いた誘導加熱によってエージングされる、項目１に記載の方法。
（項目６）
ステップ（ｇ）の前記クラブヘッドアセンブリの前記温度は、毎時１７５℃以下ずつ、室温まで低下される、項目１に記載の方法。
（項目７）
ステップ（ｇ）の前記クラブヘッドアセンブリの前記温度は、毎時３５０℃以下ずつ、室温まで低下される、項目１に記載の方法。
（項目８）
ステップ（ｇ）の前記クラブヘッドアセンブリの前記温度は、５時間から７時間の時間範囲で、室温まで低下される、項目１に記載の方法。
（項目９）
ステップ（ｇ）の前記クラブヘッドアセンブリの前記温度は、２時間から６時間の時間範囲で、室温まで低下される、項目１に記載の方法。
（項目１０）
ステップ（ｇ）の前記クラブヘッドアセンブリの前記温度は、３時間から８時間の時間範囲で、室温まで低下される、項目１に記載の方法。
（項目１１）
クラブヘッドアセンブリの方法であって、
（ａ）凹部を有するゴルフクラブヘッドとフェースプレートとを提供することであって、前記ゴルフクラブヘッドと前記フェースプレートとは、α−β  Ｔｉ合金から形成されており、前記α−β  Ｔｉ合金は、６ｗｔ％のＡｌと、６ｗｔ％のＶと、２ｗｔ％のＳｎと、を備える、前記提供することと、
（ｂ）前記フェースプレートを前記ゴルフクラブヘッドの前記凹部に位置合わせすることと、
（ｃ）前記フェースプレートを前記ゴルフクラブヘッドに溶接することと、
（ｄ）所定の時間にわたって、前記α−β  Ｔｉ合金のβ−トランザス（β−ｔｒａｎｓｕｓ）温度直下の温度まで、前記クラブヘッドアセンブリを熱処理することと、
（ｅ）前記クラブヘッドアセンブリを室温まで急冷することと、
（ｆ）Ｔｉ３Ａｌ溶液温度直下の温度まで前記クラブヘッドアセンブリをエージングすることと、
（ｇ）毎時４００℃以下ずつ、前記クラブヘッドアセンブリの温度を室温まで低下することと、を備える方法。
（項目１２）
ステップ（ｄ）の前記クラブヘッドアセンブリは、４００℃から６３０℃のα−β  Ｔｉ合金溶液中で熱処理される、項目１１に記載の方法。
（項目１３）
ステップ（ｅ）の前記クラブヘッドアセンブリは、ストレートオイルと、水と、水溶性流体と、微粒分散オイルと、合成流体または半合成流体と、から構成される群から選択される流体を備える、項目１１に記載の方法。
（項目１４）
ステップ（ｅ）の前記クラブヘッドアセンブリは、少なくとも２０００℃／秒の急冷速度で急冷される、項目１１に記載の方法。
（項目１５）
ステップ（ｆ）の前記クラブヘッドアセンブリは、誘導加熱コイルを用いた誘導加熱によってエージングされる、項目１１に記載の方法。
（項目１６）
ステップ（ｇ）の前記クラブヘッドアセンブリの前記温度は、毎時１２５℃以下ずつ、室温まで低下される、項目１１に記載の方法。
（項目１７）
ステップ（ｇ）の前記クラブヘッドアセンブリの前記温度は、毎時２７５℃以下ずつ、室温まで低下される、項目１１に記載の方法。
（項目１８）
ステップ（ｇ）の前記クラブヘッドアセンブリの前記温度は、５時間から７時間の時間範囲で、室温まで低下される、項目１１に記載の方法。
（項目１９）
ステップ（ｇ）の前記クラブヘッドアセンブリの前記温度は、７時間から８時間の時間範囲で、室温まで低下される、項目１１に記載の方法。
（項目２０）
ステップ（ｇ）の前記クラブヘッドアセンブリの前記温度は、３時間から８時間の時間範囲で、室温まで低下される、項目１１に記載の方法。